БИОЦИДНЫЙ ПОРТЛАНДЦЕМЕНТ
BIOCIDAL PORTLAND CEMENT

Изобретение относится к составам цементов и может быть использовано для получения новых видов цементов, применяемых в строительстве, а также строительных растворах и бетонах на их основе.
Известны составы портландцемента, включающие портландцементный клинкер, двуводный гипс и минеральные добавки (ГОСТ 10178-85).
Однако такие составы имеют повышенное водоотделение и низкое биологическое сопротивление в среде мицелиальных грибов.
Наиболее близким но технической сущности к заявляемому изобретению является портландцемент, содержащий портландцементный клинкер, хвосты серно-кислотной переработки боросодержащего минерального сырья и подщелачивающую добавку в виде сухого сыпучего материала (RU 2371405, МПК С04В 7/52, С04В 22/00, С04В 103/60, опубл. 27.10.2009).
К недостаткам известного состава следует отнести повышенное водоотделение цемента и низкую биологическую стойкость.
Технический результат заключается в уменьшении водоотделения и придании биоцидных свойств биоцидному портландцементу.
Сущность изобретения заключается в том, что биоцидный портландцемент включает портландцементный клинкер, двуводный гипс и минеральную добавку, в качестве которой содержит натрий фтористый и кварцевый песок с размером зерен 160-320 мкм при следующем соотношении компонентов, мас.%:
Портландцементный клинкер
86,58-94,12
Двуводный гипс
2,82-6,93
Натрий фтористый
2,12-3,90
Кварцевый песок
остальное
2
2
2
3
2
3
2
3
Для изготовления биоцидного портландцемента использовались следующие компоненты: портландцементный клинкер ОАО «Мордовцемент» (3СаО·SiO 59-63%; 2СаО·SiO 18 18%; 3СаО·AlO 6-7,5%; 4СаО·AlO·FeO 11-12%), двуводный гипс второго сорта Порецкого месторождения (ГОСТ 4013-82), натрий фтористый (ГОСТ 4463-76) и кварцевый песок Воеводского месторождения с размером зерен от 160 мкм до 320 мкм (ГОСТ 8736-97).
2
Способ изготовления биоцидного портландцемента заключается в следующем. Производят весовую дозировку компонентов. Затем в помольном агрегате производят совместный размол портландцементного клинкера, двуводного гипса и минеральных добавок: натрий фтористый и кварцевый песок с размером зерен от 160 до 320 мкм до удельной поверхности 300-400 м/кг.
Испытания биоцидного портландцемента проводят но ГОСТ 310-76 и ГОСТ 9.049-91 методом 3 на образцах нижеследующих составов (табл.1). В качестве тест-организмов используют следующие виды плесневых грибов: Aspergillius niger, A. flafus, A. terreus, Penicilliuin cuclopium, P. funiculosum, P. chrysogenum, Paecilomyces varioti, Chaetomium globosum, Trichoderma viride.
Полученные результаты приведены в табл.2.
По сравнению с известным решением предлагаемое позволяет уменьшить водоотделение биоцидного портландцемента и, кроме того, обладает высокими биоцидными свойствами.
Таблица 1
Компоненты
Составы биоцидного портландцемента, % по массе
1
2
3
4
5
6
7
8
9
Прототип
Портланд-цементный клинкер
86,39
86,54
86,58
89,13
90,79
92,46
94,12
94,20
92
Двуводный гипс
7,02
6,99
6,93
5,91
4,88
3,85
2,82
2,79
2,71
-
Натрий фтористый
3,99
3,93
3,90
2,85
2,61
2,36
2,12
2,10
2,04
-
Кварцевый песок с размером зерен 160-320 мкм
2,60
2,54
2,59
2,11
1,72
1,33
0,94
0,91
0,87
-
Хвосты сернокислотной переработки боро-содержащего минерального сырья
-
-
-
-
-
-
-
-
-
8